(57)【要約】【課題】  高エネルギー源などの溶接トーチでもってSFFF 製造プロセスを使用してTi合金構造体を製造する方法であって、供給原料としてTiスポンジと合金形成元素から製造された供給原料ワイアーを使用するか、あるいは、溶融物中にTi合金をイン・サイチュで形成することを特徴としている。【選択図】  図１
2008528813.tif 000002
【特許請求の範囲】
【請求項１】
高エネルギー源でもってSFFF製造プロセスを使用してTi合金構造体を製造する方法であって、供給原料としてTiスポンジ及び合金形成元素から製造された供給用原料ワイヤーを使用することを特徴とする製造方法。
【請求項２】
請求項１に記載の製造方法で製造された生成物。
【請求項３】
該高エネルギー源がプラズマ・トランスファー・アーク・システムであることを特徴とすることを特徴とする請求項１に記載の製造方法。
【請求項４】
該高エネルギー源がTIG型溶接トーチであることを特徴とする請求項１に記載の製造方法。
【請求項５】
該高エネルギー源がMIG型溶接トーチであることを特徴とする請求項１に記載の製造方法。
【請求項６】
該高エネルギー源がE-ビーム型溶接トーチであることを特徴とする請求項１に記載の製造方法。
【請求項７】
該合金構造体がTi-6Al-4Vを含有しているものであることを特徴とする請求項１に記載の製造方法。
【請求項８】
該合金構造体がTi-6Al-4Vを含有しているものであることを特徴とする請求項２に記載の生成物。
【請求項９】
該合金形成元素が粉末化されている合金形成元素で、予め合金とされているAl-Vを含有しているものであることを特徴とする請求項１に記載の製造方法。
【請求項１０】
Tiと選択された合金形成元素とのワイヤーを製造する方法であって、CP Tiスポンジ材料物質と当該合金形成元素との混合物を一連のローラーを通過させて、該混合物を圧密化せしめ、そしてワイヤー形態のものを製造することを特徴とする製造方法。
【請求項１１】
該合金形成元素がAl及びVの粉末を包含しているものであることを特徴とする請求項１０に記載の製造方法。
【請求項１２】
該合金形成元素が予め合金とされているAl-Vの粉末を含有しているものであることを特徴とする請求項１０に記載の製造方法。
【請求項１３】
該粉末が約5 mmをこえない粒子サイズを有するものであることを特徴とする請求項１１に記載の製造方法。
【請求項１４】
該粉末が約5 mmをこえない粒子サイズを有するものであることを特徴とする請求項１２に記載の製造方法。
【請求項１５】
チタン合金の製造方法であって、セラミック粒子、チタン及び選択された合金形成元素を混合し、得られた混合物を圧密化ローラーを通してワイヤーを形成し、該ワイヤーをSFFFに供給して、セラミック粒子がその中に分散しているチタン合金を製造することを特徴とする製造方法。
【請求項１６】
該セラミック粒子がナノサイズのものであることを特徴とする請求項１５に記載の製造方法。
【請求項１７】
該セラミック粒子が該混合物の1/4〜2容量%を占めているものであることを特徴とする請求項１６に記載の製造方法。
【請求項１８】
該セラミック粒子が該混合物の5〜30容量%を占めているものであることを特徴とする請求項１５に記載の製造方法。
【請求項１９】
該セラミック粒子が該混合物の約10容量%を占めているものであることを特徴とする請求項１８に記載の製造方法。
【請求項２０】
該セラミック粒子がTiB2, TiN, TiC, B4C 及び Y2O3からなる群から選択された物質を含有しているものであることを特徴とする請求項１５に記載の製造方法。
【請求項２１】
該セラミック粒子が該チタン合金と相互作用して、強度又は耐磨耗性を高めるものであることを特徴とする請求項１７に記載の製造方法。
【請求項２２】
該セラミック粒子がB4Cを含有しているものであることを特徴とする請求項２１に記載の製造方法。
【請求項２３】
該セラミック粒子がTiC及びBを含有しているものであることを特徴とする請求項２１に記載の製造方法。
【請求項２４】
供給原料物質が溶融してしまう高エネルギー源でもってSFFF製造プロセスを使用してTi 合金構造体を製造する方法であって、Ti供給原料ワイヤーと粉末化されている合金形成元素とを一緒にして、Ti合金を溶融物中イン・サイチュで形成することを特徴とする製造方法。
【請求項２５】
請求項２４に記載の製造方法で製造された生成物。
【請求項２６】
該高エネルギー源がプラズマ・トランスファー・アーク・システムであることを特徴とする請求項２４に記載の製造方法。
【請求項２７】
該高エネルギー源がTIG型溶接トーチであることを特徴とする請求項２４に記載の製造方法。
【請求項２８】
該高エネルギー源がMIG型溶接トーチであることを特徴とする請求項２４に記載の製造方法。
【請求項２９】
該高エネルギー源がE-ビーム型溶接トーチであることを特徴とする請求項２４に記載の製造方法。
【請求項３０】
該合金構造体がTi-6Al-4Vを含有しているものであることを特徴とする請求項２４に記載の製造方法。
【請求項３１】
該合金構造体がTi-6Al-4Vを含有しているものであることを特徴とする請求項２５に記載の生成物。
【請求項３２】
該合金形成元素が粉末化されている合金形成元素で、予め合金とされているAl-Vを含有しているものであることを特徴とする請求項２４に記載の製造方法。
【請求項３３】
該合金形成元素が粉末化されている合金形成元素で、AlとVを含有しているものであることを特徴とする請求項２４に記載の製造方法。
【請求項３４】
該粉末化されている合金形成元素が約5 mmをこえない粒子サイズを有するものであることを特徴とする請求項３２に記載の製造方法。
【請求項３５】
該粉末化されている合金形成元素が約5 mmをこえない粒子サイズを有するものであることを特徴とする請求項３３に記載の製造方法。
【発明の詳細な説明】
【技術分野】
【０００１】
本発明は、チタン(Ti)、チタン合金、又はチタンコンポジット材料物質（チタン複合材料物質）から成る成形体（成形品）又は成形構成部品の製造技術に関する。特に、本発明は、Ti-6Al-4V (Ti-6-4) 合金から成る成形体又は成形構成部品の製造技術用途に関し、本発明はそうした用途（他の用途も包含されるが）に関連して記載されよう。
【背景技術】
【０００２】
チタン部品（チタン構成部品）は、軽量であり、優れた機械的性状を持ち、且つ腐食に抵抗性であることから、軍需用途及び民生用途において重要性が増大していることが見出されている。しかしながら、インベストメント鋳造法やラム・グラファイト鋳造法などの従来の製造方法は、ニア・ネット・シェイプ(near net shape: NNS)の構造体（仕上げ加工が極小化された構造体）の製造には高コストなものとなる。これは材料物質のコスト、機材のコスト、労働コストを含めたプロセスにかかるコストなどを含めた因子の組合せたものによる。加えて、鋳造物はしばしば部品の機械的な性質を傷つける欠陥や空隙を有している。ラピッド製造プロセス〔自由形状造形法(又は立体造形技術, solid free form fabrication: SFFF)としても知られている〕とは、レーザを使用してチタンを溶融する手法で、そのプロセスで、道具を使用して機械加工することを必要とすることなく三次元のニア・ネット・シェイプ（仕上げ加工の殆ど必要ない形状物）を堆積（積層）製造することができる。しかしながら、レーザSFFFプロセスの資本のためのコスト及び操作のためのコストは、インベストメント鋳造法やラム・グラファイト鋳造法のいずれよりも実質的に高い部品コストをもたらしている。
【０００３】
SFFFプロセスでPTAトーチを使用すると、インベストメント鋳造法やラム・グラファイト鋳造法などの典型的なTi合金製造法よりも低コストで三次元的な形状部品又は成形された部品を生産することができる。PTA-SFFFプロセスでは、利用可能である別の手法に比較してTi合金製部品のコストを低減させることができるが、依然従来技術のPTA-SFFFプロセスは比較的高価なチタン合金ワイヤー（線材）あるいは粉末供給原料を使用することが必要である。かくして、さらにコストを下げるためには、広範囲の用途でTi合金を使用できるようにすることが望まれよう。
【０００４】
【特許文献１】米国特許第2,785,285号明細書
【特許文献２】米国特許第6,680,456号明細書
【発明の開示】
【発明が解決しようとする課題】
【０００５】
PTA-SFFFプロセスで産生されるニア・ネット・シェイプの部品（構成部品）のコストについて分析すると、一つの最も大きなコストの因子としては粉末又はワイヤーであってよいチタン供給原料のコストであることが示された。購入することが可能な最も低価格のTiの形態のものは、一次産品のスポンジ形態のものである。しかし、市販されて入手できるTiスポンジは、合金形成元素を何ら含有していないもので、それゆえ高い強度を持った合金を製造するためのSFFFプロセスで有利に使用することができるものでない。かくして、典型的には予め合金とされている粉末又は予め合金とされている溶接ワイヤーのいずれかがSFFFプロセスの供給用原料として使用されている。しかしながら、合金とされている粉末のコストは溶接ワイヤーのコストより高いものであり、それでより低コストでのSFFFプロセスのためには一般的にそのワイヤーを使用することが好ましい。
【０００６】
純Tiワイヤー(CP Ti)のコストは、合金とされているTiワイヤーより低いものであり、コスト低減の一つの手法は一緒に使用する供給原料としての合金形成元素と共にCP Tiワイヤーを利用し、合金を産生せしめるというものである。事実、所望される合金形成元素の粉末を含有しているTi溶接ワイヤーを製造することを記述するかなりの先行技術というものが存在する。例えば、米国特許第2,785,285号明細書（特許文献１）では、所望される合金形成物粉末でもってチタンの円周方向が密閉状態の長いシース状物を充填することについての記載がある。別の従来技術の特許文献では、圧密化された合金形成物粉末を充填したTiチューブを記載している。しかし、引用される例のすべてにおいては、予め形成されておいたシースを使用することが必要である。これはコストのかかるプロセスである。そしてこれらのプロセスはSFFFプロセスで使用されると合金化されたTiの形態の物を生産することができるが、材料物質のコストのため経済的な利点は何ら無い。米国特許第6,680,456号明細書（特許文献２）には、Tiを含む金属をPTA SFFFで製造するための従来製造されてきたワイヤー供給原料の使用について記載がある。しかしながら、本特許の方法も、原材料のコストが高いという問題を抱えている。
【課題を解決するための手段】
【０００７】
本発明は、比較的廉価なチタン供給原料を使用するSFFFプロセスで従来使用されている高価なレーザの代わりに溶接トーチなどの高エネルギーのプラズマビームを使用して、該チタン供給原料と合金形成成分物質とを、原料のコストをかなりの程度低減するように配合して行うものである。特には、一つの態様では、本発明は、合金化されたワイヤーより価格が低いものである純チタンワイヤー(CP Ti)を使用するものであり、SFFFプロセスにおいてイン・サイチュ(in-situ)で該CP Tiと粉末化されている合金形成成分物質とを組み合わせ、そして溶接トーチ又はその他の高パワーエネルギービームでの溶融化の下で、該CP Tiと粉末状の合金形成成分物質とを配合するものである。別の具体的な態様では、本発明は、合金形成元素と混合せしめられているチタンスポンジ材料物質を使用し、そしてワイヤーを形成するものであり、該形成されたワイヤーは、プラズマ溶接トーチ又はその他の高パワーエネルギービームと組み合わせてSFFFプロセスで使用されて、ニア・ネット・シェイプ成形されたチタン部品（チタン構成部品）を製造することができるものである。
【０００８】
本発明の更なる利点を有する具体例並びに本発明の更なる優れた点については、以下の明細書の詳細な説明及び添付図面の記載より明らかとなるであろう。ここで、図面中、同様の番号で、同様の部品を指し示してある。
図１は、本発明に従ったPTA-SFFFプラズマ・トランスファー・アーク(plasma transferred arc: PTA)システム（装置）の、一部断面で示してある斜視図を示す。
図２は、未だ合金化されていないTi粒子と合金形成元素の粉末とが混合する様子を示すフロー概略図を示す。
図３は、未だ合金化されていないTi粒子と合金形成元素の粉末及びセラミック粉末とが混合する様子を示すフロー概略図を示す。
図４は、一連のn個までのローラーと任意のものである環状の絞りダイ(reducing die)を通すことにより、粉末の混合物をワイヤー形状のものに加工する工程を示す概略図である。
図５は、本発明を実施するのに使用されることのできる市販のプラズマ・トランスファー・アーク型自由形状造形(solid free form fabrication: SFFF)製造装置を示す。
【発明を実施するための最良の形態】
【０００９】
最も一般的に使用されているTi合金は、Ti-6Al-4V (Ti-6-4)である。理由は、非常に優れた機械的な特性を有しているからである。結果としてそれは、軍需用途及び民生用途の双方の大部分で使用されている。しかしながら、Ti及びその合金類は、高価であり、機械加工するにはコストもかかる。2004年中程におけるTiの価格に基づいての、現在のところ使用されているPTA-SFFFプロセス及びその他の従来の製造プロセスに関し、そして本発明に従っての比較的低コストの供給原料物質を使用することに関し、ニア・ネット・シェイプのTi-6-4部品を製造するにかかる代表的なコストとしては、下記表１に示すとおりである。ベースラインであるPTA-SFFF製造法に関しては、金属源として市販のTi-6-4溶接ワイヤーを使用した。
【００１０】
【表１】
2008528813.tif 000003
【００１１】
表１中、
1  全部機械加工処理して得た部品のコストは、典型的には、$100-125/lb（約$220-276/kg）である(1 lb=0.4536 kg)。
2  いくつかのユニットにおけるオーバースプレイは、しばしば、80%にものぼり、粉末のリサイクルで、許容される材料物質が得られることは未だ示されてはいない。これにより価格が$129/lb（約$284/kg）から$413/lb（約$910/kg）まで上昇することとなる。
3  PTA並びにレーザ加工で20%化粧処理することを含む。
4  PTA SFFF = プラズマトランスファーアーク自由形状造形法(plasma transferred arc solid free form fabrication)。
5  $4.00/lb（約$8.82/kg）のCP Tiスポンジに基づく。 
【００１２】
純Ti粉末と予め合金化されたAl-Vの粉末とを配合してニア・ネット・シェイプのTi-6-4部品をレーザSFFFプロセスでもって、イン・サイチュで形成せしめることはこれまでに具体的に示されている。しかしながら、レーザパワー源を使用した手法でレーザSFFFにより生産された部品のコストは比較的高いものとなる。上記表１で見たように、本発明に従ってPTA-SFFFプロセスでもって比較的低コストの化学的に純粋な(chemically pure: CP) Tiワイヤー並びに予め合金化されているAl-V粉末を使用すると、ニア・ネット・シェイプのTi-6-4部品（構成部品）を顕著に低コストで製造することが可能となる。
【００１３】
図１〜５を参照してみると、本発明では、比較的低コストのチタン供給原料を使用したPTA-SFFFプラズマ・トランスファー・アーク・システム10を使用している。本発明の一つの態様では、該チタン供給原料としては、プラズマ・トランスファー・アーク溶接トーチ18から出てくる合金形成粉末16の溶融物と配合するためのワイヤーフィーダー14から供給される純チタンワイヤー(CP Ti) 12が挙げられる。粉末状の合金形成成分物質は、フィーダー20からプラズマトーチに適用される。ワイヤー供給原料及び合金形成成分物質は一緒にされて当該溶融物中でイン・サイチュでチタン合金を形成し、そこでそれらを標的たる基体22の表面24の上に析出（堆積又は積層）せしめることができる。
【００１４】
また、図５を参照してみると、本発明に従った三次元構造体を製造するための装置が示されている。当該装置は、図１のプラズマ・トランスファー・アーク・システム10を組み込んでいる密閉型の堆積ステーション64を支える土台部60とフレーム部62を備えている。ベローズ68は、フレーム62の上の堆積ステーション64が動くようにしている。
【００１５】
プラズマトーチのヘッドの位置は、多軸CNCコントローラー（多軸CNC制御装置）又は多軸ロボットコントローラーなどの多軸運動コントローラー（図示されていない）によってコントロールされている。該トーチのヘッドの運動は、標的たる基体22の表面24の上に該金属合金の三次元構造体を堆積（積層）するようにコントロールされている。また、標的たる基体も、さらに堆積化がコントロールされるように回転されたり、傾斜せしめられたりしてよい。
【００１６】
図２〜４を参照してみると、別の具体的な態様では、本発明は、低価格のTiスポンジとAl-V粉末との混合物であるPTA用の新規で廉価である供給原料ワイヤー（線材）を使用してのPTA SFFFプロセスを用いることにより、現在使用されている従来型の製造プロセスを凌駕する大きなコスト低減化を果たすものである。該Al-V粉末は、二種の合金形成元素の予め合金化されたものの粉末あるいは二種の合金形成元素の粉末の混合物のいずれのものであってもよい。図２及び３を参照してみると、低コストの供給原料ワイヤーは、図２及び３に示されているように、せん断ミキサー32の中の混合ステージ30のところで、まず一次のTiスポンジ材料物質と、Al及びVの粉末、あるいは、予め合金化されたAl-Vの粉末とを、一緒にして混合することにより生産される。当該Tiスポンジ材料物質の延性は十分におおきなものであるので、せん断ミキサーの中を流れていき、該合金形成粉末と混合することになる。
【００１７】
AlとVの粉末又は予め合金化されたAl-Vの粉末は混合され、ミキサー32中で好ましくは約5 mmをこえない粒径にまで粉砕せしめられる。もし所望されるなら、一種又はそれ以上のセラミック粒子を、図３に図示されているように、混合ステージ30のところで該ワイヤー中に入れてもよい。
【００１８】
また、図４を参照してみると、混合された粉末は次に一連のローラー42a, 42b . . . 42nを備えている引き伸ばしステージ34に供給される。該ローラーのところで、チタンスポンジ（これはかなり延性がある）及び合金形成用の粉末を、細長い形態のもの（細線体）46を製造するに十分な力を加えて一緒に絞り出す。こうして、多段階の絞り処理を加えて、PTA-SFFFシステム用ワイヤー供給原料として使用するに十分な強さのものとする。ローラー42a, 42b . . . 42nの各セット（３個、４個又はもっと多くのローラーが一つのセットをなすことができる）は、ワイヤーの直径が典型的には約0.025''〜約0.125''（約0.63mm〜約3.18mm）の目的の直径にまで絞るように段々とより小さな直径となるように、そして次第により一緒に近接するように配置されている。開示部分のローラーのセットのところでは、ローラーの間に空間がある結果、ワイヤーの表面はいくらか非対称となっている。しかしながら、この非対称性は該ワイヤーが順次狭くなっていくローラーを通っていくにつれて低減せしめられる。もちろん、ワイヤーの非対称性も各ステージのローラーの数を増加せしめることにより減らすことができる。最終製品のワイヤーは、ワイヤーフィーダーを通ってPTA-SFFF用溶融物プールへ供給することができるに十分な程度その寸法が一定であり且つ強度があるものである。そして該溶融物プールのところでは、該チタンスポンジ及びAl-V粉末が合金となり、Ti-6A-4V又はその他の選ばれた合金を産生する。また、該ワイヤーはワイヤーをダイを通して引っ張る力に対して十分な強度になるまでローラーでもって加工処理した後、任意の環状の絞りダイ50を通すことができる。
【００１９】
Ti合金のワイヤーを混合処理及びロール処理により形成せしめることができる。その理由は、純Tiスポンジはもともと高い延性があるからである。該Tiスポンジは延性があるので、一連の絞り領域をもつロールを通して絞り出すと、そのTi中で必然的に「自己結合」する結果となり、合金形成元素粉末やセラミック粉末を捕獲することとなる。次に供給原料ワイヤーをPTAプロセスにより溶融すると、チタン及び補足された粉末が固化する前に合金を形成する。かくして、次に得られたワイヤーはPTA-SFFFプロセスにおける供給原料ワイヤーとして使用され、ニア・ネット・シェイプの部品を構築する、すなわち、図１のようにして製造される。
【００２０】
本発明は、何ら制限を加えるものでない次なる実施例よりさらに明らかなものとなるであろう。
【実施例１】
【００２１】
0.080''（約2.03mm）の直径のCP Tiワイヤーを、図１に概略が示されているPTA-SFFF装置のPTAトーチの中に供給する。同時に、予め合金にされているAl-Vの粉末をPTAトーチの中に供給する。Ti、Al、及びVは、プラズマにより生成された溶融物プールの中で即座に合金化することになる。予め混合されているTi-6-4の組成物は、Ti-6-4と同等の組成を持っているが、それは鋳造製品よりは非常に低いコストのものである三次元の形状のものにされる。PTA-SFFFで形成された材料物質の微細構造(ミクロ構造)は、鋳造による製品よりも微細なものであり、同時に欠陥がないものである。そのPTA-SFFFで形成された製品の微細構造は、鋳造による製品よりも一般的には優れた特性を生み出している。
【実施例２】
【００２２】
予め合金とされているAl-Vの粉末を、図２に示されているようなTiスポンジと混合する。本混合物を、図４に示すような、ローラーのそれぞれのセットの間の絞り領域を有している一連の４個のロールミルを通して処理し、連続したワイヤーを形成する。この形成されたコンポジットワイヤー（複合体ワイヤー）を図５に示されているようなPTA-SFFF装置に供給し、Ti-6-4の微細構造、組成及び特性を持っているが非常に低価格のTi-6-4の三次元形状のものを生産する。
【実施例３】
【００２３】
図３に示されているように、チタンスポンジを元素のバナジウム及びアルミニウムの粉末と混合し、Ti-6Al-4V合金並びにTiB2粉末を製造した。ここでTiB2粉末は、Ti-6Al-4V合金の10容量%である。図４に示されているように、混合物は連続しているローラー圧密機を通過せしめられ、ワイヤーとされ、得られたワイヤーはPTAシステムに供給せしめられる。図５に示されているように、PTA-SFFF装置を使用しネット・シェイプ中でTi-6Al-4V/10容量%TiB2から成るサーメット合金を生成せしめる。
【００２４】
ナノ粒子のサイズのセラミック粉末を使用し、分散強化型チタン合金を生産することができる。あるいは、より多くの量のセラミック粉末を使用し、弾道装甲などのような機能を果たすための非常に硬度のある材料物質を生成せしめることができる。比較的低い濃度で、例えば、1/4〜2容量%という濃度で、ナノ粒子を使用すると、形成された構成部品の延性に悪影響を与えないようにして非常に優れた耐磨耗性のあるチタンを生成することができる。比較的高い強度が、B, TiCやB4Cなどの粒子を添加することで得ることができる。
【００２５】
本発明は、改変されていてもよい。例えば、合金形成元素は、異なる比率で添加されていてよい。また、例えば、Mo, B, Fe, SnなどのAlやV以外の合金形成元素あるいはAlやVに加えてそうした合金形成元素をチタンスポンジの中に取り入れたり、あるいは、CP Tiワイヤーと合金を形成し、実質的に、いかなるチタン合金も得ることができる。TiB2, TiN, TiC, B4C, Y2O3などのセラミック粒子はチタン粉末又はチタン合金の粉末と配合せしめられて、プラズマエネルギー源により溶融されてサーメットを与える。PTA以外のパワー源を使用して、CPワイヤー又は形成されたコンポジットチタン供給原料ワイヤーを溶融することもできる。例としては、例えば、MIG溶接機、TIG溶接機、E-ビーム溶接機、チタンの酸化も炭化も何ら起こさないようなフレーム・トーチなどが挙げられる。
【図面の簡単な説明】
【００２６】
【図１】本発明に従ったPTA-SFFFプラズマ・トランスファー・アーク(plasma transferred arc: PTA)システム（装置）の、一部断面で示してある斜視図を示す。
【図２】未だ合金化されていないTi粒子と合金形成元素の粉末とが混合する様子を示すフロー概略図を示す。
【図３】未だ合金化されていないTi粒子と合金形成元素の粉末及びセラミック粉末とが混合する様子を示すフロー概略図を示す。
【図４】一連のn番目までのローラーと任意のものである円形の絞りダイ(reducing die)を通すことにより、粉末の混合物をワイヤー形状のものに加工する工程を示す概略図である。
【図５】本発明を実施するのに使用されることのできる市販のプラズマ・トランスファー・アーク型自由形状造形(solid free form fabrication: SFFF)製造装置を示す。
【図１】
2008528813.tif 000004
【図２】
2008528813.tif 000005
【図３】
2008528813.tif 000006
【図４】
2008528813.tif 000007
【図５】
2008528813.tif 000008
【手続補正書】
【提出日】平成19年9月26日(2007.9.26)
【手続補正１】
【補正対象書類名】特許請求の範囲
【補正対象項目名】全文
【補正方法】変更
【補正の内容】
【特許請求の範囲】
【請求項１】
高エネルギー源でもってSFFF製造プロセスを使用してTi合金構造体を製造する方法であって、供給原料としてTiスポンジ及び合金形成元素から製造された供給用原料ワイヤーを使用することを特徴とする製造方法。
【請求項２】
次なる要件：
(a) 該高エネルギー源が、プラズマ・トランスファー・アーク・システム、TIG型溶接トーチ、MIG型溶接トーチ又はE-ビーム型溶接トーチであること
(b) 該合金構造体がTi-6Al-4Vを含有しているものであること
(c) 該合金形成元素が粉末化されている合金形成元素で、予め合金とされているAl-Vを含有しているものであること
のうちの一つまたは複数を備えることを特徴とする請求項１に記載の製造方法。
【請求項３】
請求項１又は２に記載の製造方法で製造された生成物。
【請求項４】
Tiと選択された合金形成元素とのワイヤーを製造する方法であって、CP Tiスポンジ材料物質と当該合金形成元素との混合物を一連のローラーを通過させて、該混合物を圧密化せしめ、そしてワイヤー形態のものを製造することを特徴とする製造方法。
【請求項５】
該合金形成元素がAl及びVの粉末又は予め合金とされているAl-Vの粉末を含有しているもので、該粉末が好ましくは約5 mmをこえない粒子サイズを有するものであることを特徴とする請求項４に記載の製造方法。
【請求項６】
チタン合金の製造方法であって、セラミック粒子、チタン及び選択された合金形成元素を混合し、得られた混合物を圧密化ローラーを通してワイヤーを形成し、該ワイヤーをSFFFに供給して、セラミック粒子がその中に分散しているチタン合金を製造することを特徴とする製造方法。
【請求項７】
次なる要件：
(a) 該セラミック粒子がナノサイズのもので、好ましくは該混合物の1/4〜2容量%を占めているものであること
(b) 該セラミック粒子が該混合物の5〜30容量%を占めているもので、好ましくは該混合物の約10容量%を占めているものであること
(c) 該セラミック粒子がTiB2, TiN, TiC, B4C 及び Y2O3からなる群から選択された物質を含有しているものであること
(d) 該セラミック粒子が該チタン合金と相互作用して、強度又は耐磨耗性を高めるものであること
のうちの一つまたは複数を備えることを特徴とする請求項６に記載の製造方法。
【請求項８】
供給原料物質が溶融してしまう高エネルギー源でもってSFFF製造プロセスを使用してTi 合金構造体を製造する方法であって、Ti供給原料ワイヤーと粉末化されている合金形成元素とを一緒にして、Ti合金を溶融物中イン・サイチュで形成することを特徴とする製造方法。
【請求項９】
次なる要件：
(a) 該高エネルギー源がプラズマ・トランスファー・アーク・システム、TIG型溶接トーチ、MIG型溶接トーチ又はE-ビーム型溶接トーチであること
(b) 該合金構造体がTi-6Al-4Vを含有しているものであること
(c) 該合金形成元素が粉末化されている合金形成元素で、予め合金とされているAl-V又はAlとVを含有しているものであること
(d) 該合金形成元素が粉末化されている合金形成元素で、約5 mmをこえない粒子サイズを有するものであること
のうちの一つまたは複数を備えることを特徴とする請求項８に記載の製造方法。
【請求項１０】
請求項８又は９に記載の製造方法で製造された生成物。
【国際調査報告】
2008528813.tif 000009
2008528813.tif 000010
2008528813.tif 000011